(57)【特許請求の範囲】
【請求項１】
中心部に硬質部、その周縁部に軟質部を配した２種類の重合体からなるコンタクトレンズであって、該硬質部を形成するモノマー混合物に少なくとも１種類のシリコーン含有モノマーを含み、かつ該硬質部を形成するモノマー混合物および該軟質部を形成するモノマー混合物に少なくとも１種類の共通した親水性モノマーを含むコンタクトレンズ。
【請求項２】
前記硬質部を形成するモノマー混合物における単独重合体での含水率が最大である親水性モノマーの単独重合体の含水率が、該軟質部を形成するモノマー混合物における単独重合体での含水率が最大である親水性モノマーの単独重合体の含水率を超えない請求項１記載のコンタクトレンズ。
【請求項３】
前記硬質部を形成するモノマー混合物における単独重合体での含水率が最大である親水性モノマーの、該硬質部を形成するモノマー混合物中の全重合成分における重量割合が、前記軟質部を形成するモノマー混合物における単独重合体での含水率が最大である親水性モノマーの、該軟質部を形成するモノマー混合物中の全重合成分における重量割合を超えず、かつ、該硬質部を形成するモノマー混合物に含まれる全親水性モノマーの、該硬質部を形成するモノマー混合物中の全重合成分における重量割合が、該軟質部を形成するモノマー混合物に含まれる全親水性モノマーの、該軟質部を形成するモノマー混合物中の全重合成分における重量割合を超えない請求項２記載のコンタクトレンズ。
【請求項４】
前記軟質部を形成するモノマー混合物を重合して得られる共重合体の含水率に対する、前記硬質部を形成するモノマー混合物および該軟質部を形成するモノマー混合物に共通して含まれる親水性モノマーの単独重合体の含水率の割合が２以下である請求項１、２または３記載のコンタクトレンズ。
【請求項５】
前記硬質部を形成するモノマー混合物および前記軟質部を形成するモノマー混合物に共通して含まれる親水性モノマーが、ヒドロキシメチル（メタ）アクリレート、ヒドロキシエチル（メタ）アクリレート、ヒドロキシブチル（メタ）アクリレートおよびヒドロキシプロピル（メタ）アクリレートからなる群から選択される請求項１、２、３または４記載のコンタクトレンズ。
【請求項６】
前記シリコーン含有モノマーが、一般式（Ｉ）で表されるシランまたはシロキサン結合を有するスチレンである請求項１、２、３、４または５記載のコンタクトレンズ。
【化１】
0004402691.tif 000010
（式中、ｌは０または１、ｎおよびｍは１〜１５までの整数）
【請求項７】
前記一般式（Ｉ）で表されるシランまたはシロキサン結合を有するスチレンが、トリス（トリメチルシロキシ）シリルスチレン（ｌ＝０、ｎ＝４）である請求項６記載のコンタクトレンズ。
【請求項８】
前記シリコーン含有モノマーが、トリス（トリメチルシロキシ）シリルプロピルアクリレートまたはトリス（トリメチルシロキシ）シリルプロピルメタクリレートである請求項１、２、３、４または５記載のコンタクトレンズ。
【発明の詳細な説明】
【技術分野】
【０００１】
本発明は、光学的性質に優れ、装用感が良好かつ連続装用が可能な中心部が硬質部、その周縁部が軟質部からなるコンタクトレンズ（以下、ＣＬとする）に関する。
【背景技術】
【０００２】
従来より、中心部が硬質部で、その周縁部が軟質部であるＣＬは、レンズのエッジ部分が軟質部からなっているので、装用中の異物感などを少なくすることから、いくつか製造されている（特許文献１〜３）。
【０００３】
特許文献１には、柱状硬質透明体の周囲で、水により軟化膨張する軟質透明ポリマーを与えるモノマーを重合させることにより、柱状硬質透明体の周囲にそれと緊密に結合した軟質透明ポリマー層を有する柱状積層体をつくり、積層体を横断方向に薄く切ることによって得られる板状体から中央部が硬質透明体からなり周縁部が軟質透明ポリマーからなるＣＬの製造方法が開示されている。
【０００４】
また、特許文献２には、周辺スカート部分より硬度の大きい中央レンズ部分、親水性かつ膨水性で中央レンズ部分を形成している材料と配合可能なポリマーマトリックスからなるＣＬが開示されている。
【０００５】
しかし、これらに記載のＣＬは、硬質部を形成するモノマー混合物に、シリコーン含有モノマーを含んでいないことから、得られるＣＬの酸素透過性が低く、連続装用を行った場合、角膜への酸素供給が欠乏する可能性が高かった。また、あらかじめ作製した硬質部を中心において、その周縁で軟質部を形成するモノマー混合物が重合されている。この場合、硬質部と軟質部との接合が良好に行われず、強度の面で劣ることが問題となっていた。また、硬質部の中心出しは、煩雑な操作が必要であった。
【０００６】
特許文献３には、水によって軟化する透明材料（軟質材料）からなる空洞を有した柱状または板状材料の内部に水によって軟化しない透明材料（硬質材料）を配した積層体から製造される中央部が硬質材料、周縁部が軟質材料からなるＣＬの製造方法が開示されている。しかし、硬質材料を形成するモノマー混合物に、シリコーン含有モノマーを含んでおらず、得られるＣＬの酸素透過性が低く、連続装用を行った場合、角膜への酸素供給が欠乏する可能性があり、また、親水性モノマーが含まれないことから、軟質材料との接合が良好に行われず、強度の面で劣ることが問題となっていた。
【先行技術文献】
【特許文献】
【０００７】
【特許文献１】特開昭４９−８７３４５号公報
【特許文献２】特開昭５６−５０３１３号公報
【特許文献３】特開昭５０−２５２４５号公報
【発明の概要】
【発明が解決しようとする課題】
【０００８】
本発明は、光学的性質に優れ、装用感が良好かつ連続装用が可能な中心部が硬質部、その周縁部が軟質部からなるＣＬを提供することを目的とする。
【課題を解決するための手段】
【０００９】
すなわち、本発明は、中心部に硬質部、その周縁部に軟質部を配した２種類の重合体からなるコンタクトレンズであって、該硬質部を形成するモノマー混合物に少なくとも１種類のシリコーン含有モノマーを含み、かつ該硬質部を形成するモノマー混合物および該軟質部を形成するモノマー混合物に少なくとも１種類の共通した親水性モノマーを含むコンタクトレンズに関する。
【００１０】
前記硬質部を形成するモノマー混合物における単独重合体での含水率が最大である親水性モノマーの単独重合体の含水率が、該軟質部を形成するモノマー混合物における単独重合体での含水率が最大である親水性モノマーの単独重合体の含水率を超えないことが好ましい。
【００１１】
前記硬質部を形成するモノマー混合物における単独重合体での含水率が最大である親水性モノマーの、該硬質部を形成するモノマー混合物中の全重合成分における重量割合が、前記軟質部を形成するモノマー混合物における単独重合体での含水率が最大である親水性モノマーの、該軟質部を形成するモノマー混合物中の全重合成分における重量割合を超えず、かつ、該硬質部を形成するモノマー混合物に含まれる全親水性モノマーの、該硬質部を形成するモノマー混合物中の全重合成分における重量割合が、該軟質部を形成するモノマー混合物に含まれる全親水性モノマーの、該軟質部を形成するモノマー混合物中の全重合成分における重量割合を超えないことがより好ましい。
【００１２】
前記軟質部を形成するモノマー混合物を重合して得られる共重合体の含水率に対する、前記硬質部を形成するモノマー混合物および該軟質部を形成するモノマー混合物に共通して含まれる親水性モノマーの単独重合体の含水率の割合が２以下であることがさらに好ましい。
【００１３】
前記硬質部を形成するモノマー混合物および前記軟質部を形成するモノマー混合物に共通して含まれる親水性モノマーが、ヒドロキシメチル（メタ）アクリレート、ヒドロキシエチル（メタ）アクリレート、ヒドロキシブチル（メタ）アクリレートおよびヒドロキシプロピル（メタ）アクリレートからなる群から選択されることが好ましい。
【００１４】
前記シリコーン含有モノマーが、一般式（Ｉ）で表されるシランまたはシロキサン結合を有するスチレンであることが好ましく、トリス（トリメチルシロキシ）シリルスチレン（ｌ＝０、ｎ＝４）であることがより好ましい。
【００１５】
【化１】
0004402691.tif 000002
【００１６】
（式中、ｌは０または１、ｎおよびｍは１〜１５までの整数）
【００１７】
また、前記シリコーン含有モノマーが、一般式（ＩＩ）で表されるシロキサン結合を有する（メタ）アクリレートであることが好ましく、トリス（トリメチルシロキシ）シリルプロピルアクリレート（Ｒ1＝Ｈ、ｍ＝３、ｎ＝４）またはトリス（トリメチルシロキシ）シリルプロピルメタクリレート（Ｒ1＝ＣＨ3、ｍ＝３、ｎ＝４）であることがより好ましい。
【００１８】
【化２】
0004402691.tif 000003
【００１９】
（式中、Ｒ1はＨまたはＣＨ3、ｍは１〜５、ｎは２〜１５までの整数）
【発明の効果】
【００２０】
本発明によれば、硬質部および軟質部の接合強度が充分に強いＣＬを得ることができる。また、ＣＬを含水させた状態（装用状態）において、硬質部および軟質部の接合部が局所的に膨潤することを回避でき、装用感が良好となる。
【００２１】
本発明によれば、硬質部を酸素透過性材料から得ることができるため、光学的性質に優れ、かつ酸素透過性が良好であり、連続装用が可能なＣＬを提供することができる。
【００２２】
さらに、装用中の異物感を感じる原因とされるレンズのエッジ部分が、軟質部からなっているので、異物感などを少なくし、優れた装用感を得ることができる。
【発明を実施するための形態】
【００２３】
本発明は、中心部に硬質部、その周縁部に軟質部を配した２種類の重合体からなるＣＬであって、該硬質部を形成するモノマー混合物（以下、硬質部形成モノマー混合物という）に少なくとも１種類のシリコーン含有モノマーを含み、かつ該硬質部形成モノマー混合物および該軟質部を形成するモノマー混合物（以下、軟質部形成モノマー混合物という）に少なくとも１種類の共通した親水性モノマーを含むＣＬに関する。
【００２４】
本発明のＣＬは、硬質部形成モノマー混合物に少なくとも１種類のシリコーン含有モノマーを含む。
【００２５】
硬質部形成モノマー混合物に少なくとも１種類のシリコーン含有モノマーを含むことにより、得られたＣＬが高い酸素透過係数（Ｄｋ）を有することになり、連続装用を行った場合、角膜への酸素供給が良好に行われるようになる。
【００２６】
本発明のＣＬの酸素透過係数（Ｄｋ）は、６４×１０-11（ｃｍ2／ｓｅｃ）・（ｍＬＯ2／（ｍＬ×ｍｍＨｇ））以上であることが好ましい。酸素透過係数が６４×１０-11（ｃｍ2／ｓｅｃ）・（ｍＬＯ2／（ｍＬ×ｍｍＨｇ））未満であると、連続装用を行った場合、角膜への酸素供給が低下し、眼障害を引き起こす傾向がある。
【００２７】
シリコーン含有モノマーとしては、たとえば、一般式（Ｉ）で表されるシランまたはシロキサン結合を有するスチレンを有する（メタ）アクリレート、一般式（ＩＩ）で表されるシロキサン結合を有する（メタ）アクリレート、ポリシロキサンマクロモノマー、ウレタン結合含有ポリシロキサンマクロモノマーがあげられるが、これらに限定されない。なかでも、硬質部を形成する重合体について高い酸素透過係数が得られるため、一般式（Ｉ）で表されるシランまたはシロキサン結合を有するスチレンを有する（メタ）アクリレート、または、一般式（ＩＩ）で表されるシロキサン結合を有する（メタ）アクリレートが好ましい。
【００２８】
【化３】
0004402691.tif 000004
【００２９】
（式中、ｌは０または１、ｎおよびｍは１〜１５までの整数）
【００３０】
【化４】
0004402691.tif 000005
【００３１】
（式中、Ｒ1はＨまたはＣＨ3、ｍは１〜５、ｎは２〜１５までの整数）
【００３２】
ここで、本明細書にいう「〜（メタ）アクリレート」とは、「〜アクリレートおよび／または〜メタクリレート」を意味し、他の（メタ）アクリレート誘導体についても同様である。
【００３３】
一般式（Ｉ）で表されるシランまたはシロキサン結合を有するスチレンを有する（メタ）アクリレートの具体例としては、たとえば、トリメチルシリルスチレン、ペンタメチルジシロキサニルスチレン、ヘプタメチルトリシロキサニルスチレン、ノナメチルテトラシロキサニルスチレン、ペンタデカメチルヘプタシロキサニルスチレン、ヘンエイコサメチルデカシロキサニルスチレン、ヘプタコサメチルトリデカシロキサニルスチレン、ヘントリアコンタメチルペンタデカシロキサニルスチレン、ビス（トリメチルシロキシ）メチルシリルスチレン、トリス（トリメチルシロキシ）シリルスチレン、トリメチルシロキシ・ペンタメチルジシロキシ・メチルシリルスチレン、トリス（ペンタメチルジシロキシ）シリルスチレン、（トリス・トリメチルシロキシ）シロキサニル・ビス（トリメチルシロキシ）シリルスチレン、ビス（ヘプタメチルトリシロキシ）メチルシリルスチレン、トリス（メチルビス・トリメチルシロキシ・シロキシ）シリルスチレン、トリメチルシロキシ・ビス（トリス・トリメチルシロキシ・シロキシ）シリルスチレン、ヘプタキス（トリメチルシロキシ）トリシロキサニルスチレン、ノナメチルテトラシロキシ・ウンデシルメチルペンタシロキシ・メチルシリルスチレン、トリス（トリス・トリメチルシロキシ・シロキシ）シリルスチレン、（トリストリメチルシロキシ・ヘキサメチル）テトラシロキシ・（トリス・トリメチルシロキシ）シロキシ・トリメチルシロキシシリルスチレン、ノナキス（トリメチルシロキシ）テトラシロキサニルスチレン、ビス（トリデカメチルヘキサシロキシ）メチルシリスチレンなどがあげられる。これらは単独で、または２種以上を混合して用いることができる。なかでも、優れた酸素透過係数を有するため、トリス（トリメチルシロキシ）シリルスチレン（ｌ＝０、ｎ＝４）が好ましい。
【００３４】
一般式（ＩＩ）で表されるシロキサン結合を有する（メタ）アクリレートの具体例としては、たとえば、ペンタメチルジシロキサニルメチル（メタ）アクリレート、ペンタメチルジシロキサニルエチル（メタ）アクリレート、ペンタメチルジシロキサニルプロピル（メタ）アクリレート、メチルビス（トリメチルシロキシ）シリルメチル（メタ）アクリレート、メチルビス（トリメチルシロキシ）シリルエチル（メタ）アクリレート、メチルビス（トリメチルシロキシ）シリルプロピル（メタ）アクリレート、トリス（トリメチルシロキシ）シリルメチル（メタ）アクリレート、トリス（トリメチルシロキシ）シリルエチル（メタ）アクリレート、トリス（トリメチルシロキシ）シリルプロピル（メタ）アクリレート、モノ［メチルビス（トリメチルシロキシ）シロキシ］ビス（トリメチルシロキシ）シリルメチル（メタ）アクリレート、モノ［メチルビス（トリメチルシロキシ）シロキシ］ビス（トリメチルシロキシ）シリルエチル（メタ）アクリレート、モノ［メチルビス（トリメチルシロキシ）シロキシ］ビス（トリメチルシロキシ）シリルプロピル（メタ）アクリレート、トリス［メチルビス（トリメチルシロキシ）シロキシ］シリルメチル（メタ）アクリレート、トリス［メチルビス（トリメチルシロキシ）シロキシ］シリルエチル（メタ）アクリレート、トリス［メチルビス（トリメチルシロキシ）シロキシ］シリルプロピル（メタ）アクリレートなどがあげられる。なかでも、優れた酸素透過係数を有するため、トリス（トリメチルシロキシ）シリルプロピル（メタ）アクリレート（ｍ＝３、ｎ＝４）が好ましい。
【００３５】
得られるＣＬの酸素透過性をさらに向上させようとする場合には、ポリシロキサンマクロモノマーを用いることができる。また、ウレタン結合含有ポリシロキサンマクロモノマーをＣＬ材料として用いることで、ウレタン結合により弾力性のある結合を有し、シロキサン部分により材料の柔軟性や酸素透過性を損なうことなく補強し、かつ弾力的反発性を付与して脆さをなくし、機械的強度を向上させるという性質を付与することができる。
【００３６】
ウレタン結合含有ポリシロキサンマクロモノマーは、分子の両末端に重合性基であるエチレン型不飽和基を有し、かかる重合性基を介して他の共重合成分と共重合されるので、得られる眼用レンズに分子の絡み合いによる物理的な補強効果だけでなく、化学的結合（共有結合）による補強効果を付与するという優れた性質を有するものである。すなわち、ウレタン結合含有ポリシロキサンマクロモノマーは、高分子架橋性モノマーとして作用するものである。
【００３７】
ウレタン結合含有ポリシロキサンマクロモノマーは、一般式（１）：
Ａ1−Ｕ1−（−Ｓ1−Ｕ2−）n−Ｓ2−Ｕ3−Ａ2    （１）
［式中、Ａ1は一般式（２）：
Ｙ21−Ｚ21−Ｒ31−    （２）
（式中、Ｙ21は（メタ）アクリロイル基、ビニル基またはアリル基、Ｚ21は酸素原子または直接結合、Ｒ31は直接結合または炭素数１〜１２の直鎖状、分岐鎖もしくは芳香環を有するアルキレン基を示す）で表わされる基；
Ａ2は一般式（３）：
−Ｒ34−Ｚ22−Ｙ22    （３）
（式中、Ｙ22は（メタ）アクリロイル基、ビニル基またはアリル基、Ｚ22は酸素原子または直接結合、Ｒ34は直接結合または炭素数１〜１２の直鎖状、分岐鎖もしくは芳香環を有するアルキレン基を示す）で表わされる基（ただし、一般式（２）中のＹ21および一般式（３）中のＹ22は同一であってもよく、異なっていてもよい）；
Ｕ1は一般式（４）：
−Ｘ21−Ｅ21−Ｘ25−Ｒ32−    （４）
（式中、Ｘ21およびＸ25はそれぞれ独立して直接結合、酸素原子およびアルキレングリコール基から選ばれ、Ｅ21は−ＮＨＣＯ−基（ただし、この場合、Ｘ21は直接結合であり、Ｘ25は酸素原子またはアルキレングリコール基であり、Ｅ21はＸ25とウレタン結合を形成している）、−ＣＯＮＨ−基（ただし、この場合、Ｘ21は酸素原子またはアルキレングリコール基であり、Ｘ25は直接結合であり、Ｅ21はＸ21とウレタン結合を形成している）または飽和もしくは不飽和脂肪族系、脂環式系および芳香族系の群から選ばれたジイソシアネート由来の２価の基（ただし、この場合、Ｘ21およびＸ25はそれぞれ独立して酸素原子およびアルキレングリコール基から選ばれ、Ｅ21はＸ21およびＸ25のあいだで２つのウレタン結合を形成している）、Ｒ32は炭素数１〜６の直鎖状または分岐鎖を有するアルキレン基を示す）で表わされる基；
Ｓ1およびＳ2はそれぞれ独立して一般式（５）：
【００３８】
【化５】
0004402691.tif 000006
【００３９】
（式中、Ｒ23、Ｒ24、Ｒ25、Ｒ26、Ｒ27およびＲ28はそれぞれ独立して炭素数１〜６のアルキル基、フッ素置換されたアルキル基またはフェニル基、Ｋは１０〜１００の整数、Ｌは０または１〜９０の整数であり、Ｋ＋Ｌは１０〜１００の整数である）で表わされる基；
Ｕ2は一般式（６）：
−Ｒ37−Ｘ27−Ｅ24−Ｘ28−Ｒ38−    （６）
（式中、Ｒ37およびＲ38はそれぞれ独立して炭素数１〜６の直鎖状または分岐鎖を有するアルキレン基；Ｘ27およびＸ28はそれぞれ独立して酸素原子またはアルキレングリコール基；Ｅ24は飽和もしくは不飽和脂肪族系、脂環式系および芳香族系の群から選ばれたジイソシアネート由来の２価の基（ただし、この場合、Ｅ24はＸ27およびＸ28のあいだで２つのウレタン結合を形成している）で表わされる基；
Ｕ3は一般式（７）：
−Ｒ33−Ｘ26−Ｅ22−Ｘ22−    （７）
（式中、Ｒ33は炭素数１〜６の直鎖状または分岐鎖を有するアルキレン基、Ｘ22およびＸ26はそれぞれ独立して直接結合、酸素原子およびアルキレングリコール基から選ばれ、Ｅ22は−ＮＨＣＯ−基（ただし、この場合、Ｘ22は酸素原子またはアルキレングリコール基であり、Ｘ26は直接結合であり、Ｅ22はＸ22とウレタン結合を形成している）、−ＣＯＮＨ−基（ただし、この場合、Ｘ22は直接結合であり、Ｘ26は酸素原子またはアルキレングリコール基であり、Ｅ22はＸ26とウレタン結合を形成している）または飽和もしくは不飽和脂肪族系、脂環式系および芳香族系の群から選ばれたジイソシアネート由来の２価の基（ただし、この場合、Ｘ22およびＸ26はそれぞれ独立して酸素原子およびアルキレングリコール基から選ばれ、Ｅ22はＸ22およびＸ26のあいだで２つのウレタン結合を形成している）で表わされる基；
ｎは０または１〜１０の整数を示す］で表わされる重合性基が１個以上のウレタン結合を介してシロキサン主鎖に結合しているポリシロキサンマクロモノマーである。
【００４０】
一般式（１）において、Ａ1は、前記したように、一般式（２）：
Ｙ21−Ｚ21−Ｒ31−    （２）
（式中、Ｙ21、Ｚ21およびＲ31は前記と同じ）で表わされる基であり、またＡ2は一般式（３）：
−Ｒ34−Ｚ22−Ｙ22    （３）
（式中、Ｙ22、Ｚ22およびＲ34は前記と同じ）で表わされる基である。
【００４１】
Ｙ21およびＹ22は、いずれも重合性基であるが、親水性モノマー（Ｄ）と容易に共重合しうるという点で、アクリロイル基がとくに好ましい。
【００４２】
Ｚ21およびＺ22は、いずれも酸素原子または直接結合であり、好ましくは酸素原子である。
【００４３】
Ｒ31およびＲ34は、いずれも直接結合または炭素数１〜１２の直鎖状、分岐鎖もしくは芳香環を有するアルキレン基であり、好ましくはエチレン基、プロピレン基、ブチレン基である。
【００４４】
Ｕ1、Ｕ2およびＵ3は、いずれも化合物（Ａ）の分子鎖中でウレタン結合を含む基を表わす。
【００４５】
Ｕ1およびＵ3において、Ｅ21およびＥ22は、前記したように、それぞれ−ＣＯＮＨ−基、−ＮＨＣＯ−基または飽和もしくは不飽和脂肪族系、脂環式系および芳香族系の群から選ばれたジイソシアネート由来の２価の基を表わす。ここで、飽和もしくは不飽和脂肪族系、脂環式系および芳香族系の群から選ばれたジイソシアネート由来の２価の基としては、たとえばエチレンジイソシアネート、１，３−ジイソシアネートプロパン、ヘキサメチレンジイソシアネートなどの飽和脂肪族系ジイソシアネート由来の２価の基；１，２−ジイソシアネートシクロヘキサン、ビス（４−イソシアネートシクロヘキシル）メタン、イソホロンジイソシアネートなどの脂環式系ジイソシアネート由来の２価の基；トリレンジイソシアネート、１，５−ジイソシアネートナフタレンなどの芳香族系ジイソシアネート由来の２価の基；２，２’−ジイソシアネートジエチルフマレートなどの不飽和脂肪族系ジイソシアネート由来の２価の基があげられる。これらのなかでは、比較的入手しやすく、かつ強度を付与しやすいので、ヘキサメチレンジイソシアネート由来の２価の基、トリレンジイソシアネート由来の２価の基およびイソホロンジイソシアネート由来の２価の基が好ましい。
【００４６】
Ｕ1において、Ｅ21が−ＮＨＣＯ−基である場合には、Ｘ21は直接結合であり、Ｘ25は酸素原子またはアルキレングリコール基であり、Ｅ21はＸ25と式：−ＮＨＣＯＯ−で表わされるウレタン結合を形成する。また、Ｅ21が−ＣＯＮＨ−基である場合には、Ｘ21は酸素原子またはアルキレングリコール基であり、Ｘ25は直接結合であり、Ｅ21はＸ21と式：−ＯＣＯＮＨ−で表わされるウレタン結合を形成する。さらにＥ21が前記ジイソシアネート由来の２価の基である場合には、Ｘ21およびＸ25はそれぞれ独立して酸素原子および好ましくは炭素数１〜６のアルキレングリコール基から選ばれ、Ｅ21はＸ21とＸ25とのあいだで２つのウレタン結合を形成している。Ｒ32は炭素数１〜６の直鎖状または分岐鎖を有するアルキレン基である。
【００４７】
Ｕ2において、Ｅ24は、前記したように、飽和もしくは不飽和脂肪族系、脂環式系および芳香族系の群から選ばれたジイソシアネート由来の２価の基を表わす。ここで、飽和もしくは不飽和脂肪族系、脂環式系および芳香族系の群から選ばれたジイソシアネート由来の２価の基としては、たとえば前記Ｕ1およびＵ3における場合と同様の２価の基があげられる。これらのなかでは、比較的入手しやすく、かつ強度を付与しやすいので、ヘキサメチレンジイソシアネート由来の２価の基、トリレンジイソシアネート由来の２価の基およびイソホロンジイソシアネート由来の２価の基が好ましい。また、Ｅ24はＸ27とＸ28とのあいだで２つのウレタン結合を形成している。Ｘ27およびＸ28はそれぞれ独立して酸素原子または好ましくは炭素数１〜６のアルキレングリコール基であり、またＲ37およびＲ38はそれぞれ独立して炭素数１〜６の直鎖状または分岐鎖を有するアルキレン基である。
【００４８】
Ｕ3において、Ｒ33は炭素数１〜６の直鎖状または分岐鎖を有するアルキレン基である。Ｅ22が−ＮＨＣＯ−基である場合には、Ｘ22は酸素原子またはアルキレングリコール基であり、Ｘ26は直接結合であり、Ｅ22はＸ22と式：−ＮＨＣＯＯ−で表わされるウレタン結合を形成する。また、Ｅ22が−ＣＯＮＨ−基である場合には、Ｘ22は直接結合であり、Ｘ26は酸素原子またはアルキレングリコール基であり、Ｅ22はＸ26と式：−ＯＣＯＮＨ−で表わされるウレタン結合を形成する。さらにＥ22が前記ジイソシアネート由来の２価の基である場合には、Ｘ22およびＸ26はそれぞれ独立して酸素原子および好ましくは炭素数１〜６のアルキレングリコール基から選ばれ、Ｅ22はＸ22とＸ26とのあいだで２つのウレタン結合を形成している。
【００４９】
ここで、前記Ｘ21、Ｘ25、Ｘ27、Ｘ28、Ｘ22およびＸ26における好ましくは炭素数１〜２０のアルキレングリコールとしては、たとえば一般式（８）：
−Ｏ−（ＣxＨ2x−Ｏ）y−    （８）
（式中、ｘは１〜４の整数、ｙは１〜５の整数を示す）で表わされる基などがあげられる。
【００５０】
Ｓ1およびＳ2はいずれも、前記したように、一般式（５）で表わされる基である。
【００５１】
一般式（５）において、Ｒ23、Ｒ24、Ｒ25、Ｒ26、Ｒ27およびＲ28は、前記したように、それぞれ独立して炭素数１〜６のアルキル基、フッ素置換されたアルキル基またはフェニル基である。
【００５２】
前記フッ素置換されたアルキル基としては、たとえば３，３，３−トリフルオロ−ｎ−プロピル基、３，３，３−トリフルオロイソプロピル基、３，３，３−トリフルオロ−ｎ−ブチル基、３，３，３−トリフルオロイソブチル基、３，３，３−トリフルオロ−ｓｅｃ−ブチル基、３，３，３−トリフルオロ−ｔ−ブチル基、３，３，３−トリフルオロ−ｎ−ペンチル基、３，３，３−トリフルオロイソペンチル基、３，３，３−トリフルオロチオペンチル基、３，３，３−トリフルオロヘキシル基などがあげられる。なお、本発明においては、かかるフッ素置換されたアルキル基を有する化合物（Ａ）を用い、その配合量を多くすると、得られる眼用レンズ材料の抗脂質汚染性が向上する傾向がある。
【００５３】
また、Ｋは１０〜１００の整数、Ｌは０または１〜９０の整数であり、Ｋ＋Ｌは、好ましくは１０〜１００の整数であり、より好ましくは１０〜８０である。Ｋ＋Ｌが、１００よりも大きい場合には、ウレタン基含有ポリシロキサンマクロモノマーの分子量が大きくなり、これと親水性モノマーとの相溶性がわるくなり、配合時に均一に溶解しなかったり、重合時に相分離して白濁を呈し、均一で透明な眼用レンズ材料が得られない傾向があり、また１０未満である場合には、得られるＣＬの酸素透過性が低くなり、柔軟性も低下する傾向がある。
【００５４】
さらに、ｎは０または１〜１０の整数であることが好ましい。ｎが１０よりも大きい場合には、ウレタン基含有ポリシロキサンマクロモノマーの分子量が大きくなり、これと親水性モノマーとの相溶性がわるくなり、配合時に均一に溶解しなかったり、重合時に相分離して白濁を呈し、均一で透明なＣＬが得られない傾向がある。ｎはより好ましくは０または１〜５の整数である。
【００５５】
また、ウレタン基含有ポリシロキサンマクロモノマーは、一般式（９）：
Ａ1−Ｕ1−Ｔ1−Ｕ4−(−Ｓ1−Ｕ2−)n−Ｓ2−Ｕ5−Ｔ2−Ｕ3−Ａ2    （９）
［式中、Ａ1、Ａ2、Ｕ1、Ｕ2、Ｕ3、Ｓ1、Ｓ2、ｎについては、一般式（１）と同一であり、Ｕ4、Ｕ5は、それぞれＵ1、Ｕ3と同一である。ただし、Ａ1、Ａ2中のＹ21、Ｙ22については、（メタ）アクリロイル基、ビニル基またはアリル基である。
【００５６】
Ｔ1およびＴ2は、一般式（１０）：
−Ｑ−（ＣＨ2ＣＨＤ−Ｑ−）n−    （１０）
（式中、Ｄは水素原子、メチル基または水酸基であり、Ｑは直接結合または酸素原子、ｎは５〜１０，０００である。）
あるいは、一般式（１１）：
―（Ｍ）x−    （１１）
（（式中、Ｍは、ＮＭＭＰ、Ｎ−ＶＰ、（メタ）アクリル酸、（メタ）アクリル酸塩、Ｎ，Ｎ−ジメチルアクリルアミド、Ｎ，Ｎ−ジエチルアクリルアミド、２−ヒドロキシエチル（メタ）アクリレート、テトラヒドロフラン、オキセタン、オキサゾリン、２−メタクリロイルオキシエチルホスホリルコリンなどから選択される親水性モノマー単位を示し、それらから構成されるポリマーの重合連鎖については、直鎖状でも分岐状でもよく、またランダム状、ブロック状に結合していてもよい。Ｘは５〜１０，０００である）で表される親水性ポリマー含有セグメントまたは親水性オリゴマー含有セグメントである）］で表わされる重合性基が１個以上のウレタン結合を介してシロキサン主鎖に結合しているポリシロキサンマクロモノマーである。
【００５７】
ウレタン基含有ポリシロキサンマクロモノマーは、さらに親水性ポリマー構造を有していてもよい。この構造により、ウレタン基含有ポリシロキサンマクロモノマーと親水性モノマーとの相溶性が向上し、これらからなる材料の水濡れ性を向上させることができる。親水性ポリマー部分の構造としては、ポリエチレングリコール、ポリプロピレングリコール、ポリビニルアルコール、ポリビニルピロリドン、ポリ（メタ）アクリル酸、ポリ（メタ）アクリル酸塩、ポリ（２−ヒドロキシエチル（メタ）アクリレート）、ポリテトラヒドロフラン、ポリオキセタン、ポリオキサゾリン、ポリジメチルアクリルアミド、ポリジエチルアクリルアミド、ポリ（２−メタクリロイルオキシエチルホスホリルコリン）などの双性イオン性基含有モノマーを重合して得られる１種以上のポリマーがあげられる。この親水性ポリマー構造部分の分子量は、１００〜１，０００，０００であり、好ましくは１，０００〜５００，０００である。分子量が１００未満である場合、ウレタン基含有ポリシロキサンマクロモノマーを親水性モノマーに溶解させるのに十分な親水性を付与できなくなる傾向がある。一方、分子量が１，０００，０００を超える場合、親水性・疎水性のドメインが大きくなり、透明なＣＬが得られなくなる傾向がある。
【００５８】
ウレタン基含有ポリシロキサンマクロモノマーの代表例としては、たとえば式：
【００５９】
【化６】
0004402691.tif 000007
【００６０】
で表わされる化合物、式：
【００６１】
【化７】
0004402691.tif 000008
【００６２】
で表わされる化合物などがあげられる。これらは、単独でまたは２種以上を混合して用いることができる。
【００６３】
硬質部形成モノマー混合物におけるシリコーン含有モノマーの配合量は、硬質部形成モノマー混合物における全重合成分中２０〜９０重量％であることが好ましく、４０〜８０重量％であることがより好ましい。２０重量％未満の場合、酸素透過係数（Ｄｋ）が低くなる傾向があり、９０重量％をこえると、脂質付着が多くなる傾向がある。
【００６４】
本発明のＣＬは、硬質部形成モノマー混合物および軟質部形成モノマー混合物に少なくとも１種類の共通した親水性モノマーを含む。ここで、親水性モノマーとは、単独重合体での含水率が５％以上のモノマーをいう。
【００６５】
硬質部形成モノマー混合物および軟質部形成モノマー混合物に少なくとも１種類の共通した親水性モノマーが含まれていると、軟質部形成モノマー混合物を重合して得られた共重合体の所望箇所に硬質部形成モノマー混合物を注入した際に、すでに共重合体となっている軟質部に硬質部形成モノマー混合物が含浸しやすくなり、硬質部および軟質部の接合強度が向上したＣＬを得ることができる。
【００６６】
一方、硬質部形成モノマー混合物に親水性モノマーが含まれないと、軟質部形成モノマー混合物を重合して得られた共重合体中へ硬質部形成モノマー混合物の含浸が進まず、得られた共重合体は、軟質部および硬質部の接合部において充分な接合強度を得ることができない。また、硬質部形成モノマー混合物および軟質部形成モノマー混合物に親水性モノマーは含まれてはいるものの、両形成モノマー混合物に共通した親水性モノマーが含まれないと、相互網目構造（ＩＰＮ）が充分に形成されないため、充分な接合強度が得られない。
【００６７】
親水性モノマーとしては、たとえば、
（１）水酸基含有アルキル（メタ）アクリレート類（たとえば、ヒドロキシメチル（メタ）アクリレート、ヒドロキシエチル（メタ）アクリレート、ヒドロキシプロピル（メタ）アクリレート、ヒドロキシブチル（メタ）アクリレート、ヒドロキシペンチル（メタ）アクリレートなどのヒドロキシアルキル（メタ）アクリレート、ジヒドロキシプロピル（メタ）アクリレート、ジヒドロキシブチル（メタ）アクリレート、ジヒドロキシペンチル（メタ）アクリレートなどのジヒドロキシアルキル（メタ）アクリレート）、
（２）（メタ）アクリルアミドモノマー類（たとえば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミドなどのＮ，Ｎ−ジアルキル（メタ）アクリルアミド、Ｎ，Ｎ−ジメチルアミノプロピル（メタ）アクリルアミド、Ｎ，Ｎ−ジエチルアミノプロピル（メタ）アクリルアミドなどのＮ，Ｎ−ジアルキルアミノアルキル（メタ）アクリルアミド）、
（３）Ｎ−ビニルラクタム類（たとえば、Ｎ−ビニルピロリドン、Ｎ−ビニルピペリドン、Ｎ−ビニルカプロラクタムなど）、
（４）上記以外の親水性モノマー（たとえば、ジエチレングリコールモノ（メタ）アクリレート、トリエチレングリコールモノ（メタ）アクリレート、プロピレングリコールモノ（メタ）アクリレート、（メタ）アクリル酸、メトキシエチル（メタ）アクリレート、エトキシエチル（メタ）アクリレート、無水マレイン酸、マレイン酸、マレイン酸誘導体、フマル酸、フマル酸誘導体、アミノスチレン、ヒドロキシスチレン）、
などがあげられ、単独でまたは２種以上を混合して用いることができる。なかでも従来よりＣＬの原料として使用されていること、適度な含水率を有し含水率の調整が容易であること、接合部の含浸が進みやすいことから水酸基含有アルキル（メタ）アクリレートが好ましく、それらの中でも、アルキル基の炭素数が１〜４程度の水酸基含有アルキル（メタ）アクリレートであるヒドロキメチル（メタ）アクリレート、ヒドロキシエチル（メタ）アクリレート、ヒドロキシブチル（メタ）アクリレート、ヒドロキシプロピル（メタ）アクリレートがさらに好ましい。
【００６８】
硬質部形成モノマー混合物における親水性モノマーの配合量は、硬質部形成モノマー混合物における全重合成分中１〜５０重量％であることが好ましく、３〜２０重量％であることがより好ましい。１重量％未満の場合、軟質部および硬質部の接合部において充分な接合強度が得られなくなる傾向があり、５０重量％をこえると、酸素透過係数（Ｄｋ）が低くなる傾向がある。
【００６９】
本発明において、硬質部形成モノマー混合物における単独重合体での含水率が最大である親水性モノマー（以下、硬質部形成最大吸水親水性モノマーという）の単独重合体と、軟質部形成モノマー混合物における単独重合体での含水率が最大である親水性モノマー（以下、軟質部形成最大吸水親水性モノマーという）の単独重合体との含水率を比較して、硬質部形成最大吸水親水性モノマーの単独重合体での含水率が、軟質部形成最大吸水親水性モノマーの単独共重合体での含水率を超えないことが好ましい。
【００７０】
硬質部形成最大吸水親水性モノマーの単独重合体での含水率が、軟質部形成最大吸水親水性モノマーの単独重合体での含水率を超えてしまうと、得られた共重合体をＣＬ形状に切削加工し、含水させた場合に硬質部および軟質部の接合部が局所的に膨潤してしまい、装用感が悪くなる傾向がある。
【００７１】
ここで、含水率は、
含水率（％）＝［（含水後の重合体の重量−含水前の重合体の重量）
／含水後の重合体の重量］×１００
で示される式により算出される。
【００７２】
具体的には、硬質部形成最大吸水親水性モノマーの単独重合体での含水率は、５〜５０％であるのが好ましく、７〜４０％であるのがより好ましい。５％未満の場合、軟質部および硬質部の接合部において充分な接合強度が得られなくなる傾向があり、また、５０％をこえると、含浸した際に、親水性モノマーが選択的に含浸し、接合部が過大膨潤する傾向がある。
【００７３】
本発明においては、硬質部形成最大吸水親水性モノマーの、硬質部形成モノマー混合物中の全重合成分における重量割合が、軟質部形成最大吸水親水性モノマーの、軟質部形成モノマー混合物中の全重合成分における重量割合を超えず、かつ、硬質部形成モノマー混合物に含まれる全親水性モノマーの、硬質部形成モノマー混合物中の全重合成分における重量割合が、軟質部形成モノマー混合物に含まれる全親水性モノマーの、軟質部形成モノマー混合物中の全重合成分における重量割合を超えないことが好ましい。
【００７４】
この条件を満たさないと、得られた共重合体をＣＬ形状に切削加工し、含水させた場合に硬質部および軟質部の接合部が局所的に膨潤する傾向がある。このように、含水させた場合に硬質部および軟質部の接合部が局所的に膨潤してしまうと、装用感が悪くなる傾向がある。
【００７５】
ここで、全重合成分とは、紫外線吸収剤、色素、紫外線吸収色素および重合開始剤などの添加剤を除いた重合性モノマーおよび架橋剤のことをいう。
【００７６】
具体的には、硬質部形成最大吸収親水性モノマーの配合量は、硬質部形成モノマー混合物における全重合成分中１〜５０重量％であることが好ましく、３〜２０重量％であることがより好ましい。１重量％未満であると、軟質部および硬質部の接合部において充分な接合強度が得られなくなる傾向があり、２０重量％をこえると、酸素透過係数（Ｄｋ）が低くなる傾向がある。
【００７７】
硬質部形成モノマー混合物における全親水性モノマーの配合量は、硬質部形成モノマー混合物中の全重合成分中１〜５０重量％であることが好ましく、３〜２０重量％であることがより好ましい。１重量％未満であると、軟質部および硬質部の接合部において充分な接合強度が得られなくなる傾向があり、５０重量％をこえると、酸素透過係数（Ｄｋ）が低くなる傾向がある。
【００７８】
軟質部形成モノマー混合物を重合して得られる共重合体の含水率に対する、硬質部形成モノマー混合物および軟質部形成モノマー混合物に共通して含まれる親水性モノマーの単独重合体の含水率の割合が２以下であることが好ましく、１．５以下であることがより好ましい。この割合が２をこえると、ＣＬを含水させた場合に、硬質部と軟質部の接合部が局所的な膨潤により盛り上がり好ましいＣＬ形状とならず、また、この膨潤部が角膜を圧迫することで装用感が悪化する傾向がある。また、０．１以上であることが好ましい。０．１未満では、軟質部および硬質部の接合部において充分な接合強度が得られなくなる傾向がある。
【００７９】
具体的には、軟質部形成モノマー混合物を重合して得られる共重合体の含水率は、視力補正能力を有し、装用感が良好であるため、１０〜８０％が好ましく、２０〜４０％がより好ましい。
【００８０】
本発明においては、軟質部形成モノマー混合物を重合して得られる共重合体の含水率に対する、硬質部形成モノマー混合物に含まれる親水性モノマーの単独重合体の含水率の割合が、２以下であることが好ましく、１．５以下であることがより好ましい。また、０．１以上であることが好ましい。０．１未満では、軟質部および硬質部の接合部において充分な接合強度が得られなくなる傾向がある。
【００８１】
酸素透過性ＣＬはシリコーン系の材料を基材としているため、表面水濡れ性が悪い。そこでメタクリル酸およびＮ−ビニルピロリドンなどの含水率の高い親水性モノマーを添加することで表面水濡れ性の改善を行っている。
【００８２】
しかし、軟質部形成モノマー混合物から得られる共重合体の含水率に対する、硬質部形成モノマー混合物に添加される親水性モノマーの単独重合体の含水率の割合が、２を超えると、硬質部形成モノマー混合物に含まれる親水性モノマーが軟質部を形成する共重合体中へ選択的に含浸して、硬質部および軟質部の境界部に親水性モノマーが局在化し、過大な膨潤を生じることになる。すなわち、軟質部材の中央部に硬質部形成モノマー混合物を流し込んで重合したブロックをＣＬ形状に切削加工し、含水させた場合、硬質部と軟質部の接合部が局所的な膨潤により盛り上がり、この膨潤部が角膜を圧迫することで装用感が悪くなる傾向がある。
【００８３】
本発明において、硬質部形成モノマー混合物および軟質部形成モノマー混合物には、前記したシリコーン含有モノマー、親水性モノマーなどの他に、一般的に知られているＣＬを形成するモノマーおよび／またはマクロモノマーを含んでもよい。
【００８４】
得られるＣＬの耐汚染性をさらに向上させようとする場合には、炭化水素基の水素原子の一部がフッ素原子で置換された重合性化合物であるフッ素含有モノマーなどを用いることができる。
【００８５】
前記フッ素含有モノマーとしては、たとえば一般式（ＩＩＩ）：
ＣＨ2＝ＣＲ1ＣＯＯＣsＨ(2s-t-u+1)Ｆt（ＯＨ）u    （ＩＩＩ）
（式中、Ｒ1は水素原子またはＣＨ3、ｓは１〜１５の整数、ｔは１〜（２ｓ＋１）の整数、ｕは０〜２の整数を示す）で表わされるモノマーなどがあげられる。
【００８６】
前記一般式（ＩＩＩ）で表わされるモノマーの代表例としては、たとえば２，２，２−トリフルオロエチル（メタ）アクリレート、２，２，３，３−テトラフルオロプロピル（メタ）アクリレート、２，２，３，３−テトラフルオロ−ｔ−ペンチル（メタ）アクリレート、２，２，３，４，４，４−ヘキサフルオロブチル（メタ）アクリレート、２，２，３，４，４，４−ヘキサフルオロ−ｔ−ヘキシル（メタ）アクリレート、２，３，４，５，５，５−ヘキサフルオロ−２，４−ビス（トリフルオロメチル）ペンチル（メタ）アクリレート、２，２，３，３，４，４−ヘキサフルオロブチル（メタ）アクリレート、２，２，２，２’，２’，２’−ヘキサフルオロイソプロピル（メタ）アクリレート、２，２，３，３，４，４，４−ヘプタフルオロブチル（メタ）アクリレート、２，２，３，３，４，４，５，５−オクタフルオロペンチル（メタ）アクリレート、２，２，３，３，４，４，５，５，５−ノナフルオロペンチル（メタ）アクリレート、２，２，３，３，４，４，５，５，６，６，７，７−ドデカフルオロヘプチル（メタ）アクリレート、３，３，４，４，５，５，６，６，７，７，８，８−ドデカフルオロオクチル（メタ）アクリレート、３，３，４，４，５，５，６，６，７，７，８，８，８−トリデカフルオロオクチル（メタ）アクリレート、２，２，３，３，４，４，５，５，６，６，７，７，７−トリデカフルオロヘプチル（メタ）アクリレート、３，３，４，４，５，５，６，６，７，７，８，８，９，９，１０，１０−ヘキサデカフルオロデシル（メタ）アクリレート、３，３，４，４，５，５，６，６，７，７，８，８，９，９，１０，１０，１０−ヘプタデカフルオロデシル（メタ）アクリレート、３，３，４，４，５，５，６，６，７，７，８，８，９，９，１０，１０，１１，１１−オクタデカフルオロウンデシル（メタ）アクリレート、３，３，４，４，５，５，６，６，７，７，８，８，９，９，１０，１０，１１，１１，１１−ノナデカフルオロウンデシル（メタ）アクリレート、３，３，４，４，５，５，６，６，７，７，８，８，９，９，１０，１０，１１，１１，１２，１２−エイコサフルオロドデシル（メタ）アクリレート、２−ヒドロキシ−４，４，５，５，６，７，７，７−オクタフルオロ−６−トリフルオロメチルヘプチル（メタ）アクリレート、２−ヒドロキシ−４，４，５，５，６，６，７，７，８，９，９，９−ドデカフルオロ−８−トリフルオロメチルノニル（メタ）アクリレート、２−ヒドロキシ−４，４，５，５，６，６，７，７，８，８，９，９，１０，１１，１１，１１−ヘキサデカフルオロ−１０−トリフルオロメチルウンデシル（メタ）アクリレートなどがあげられる。
【００８７】
前記フッ素含有モノマーのなかでは、得られる光学材料の耐汚染性をさらに向上させる効果が大きいという点から、２，２，２−トリフルオロエチル（メタ）アクリレートおよび２，２，２，２’，２’，２’−ヘキサフルオロイソプロピル（メタ）アクリレートがとくに好ましい。
【００８８】
前記フッ素含有モノマーは、単独でまたは２種以上を混合して用いることができ、その量は、目的とするＣＬの性質に応じて適宜調整すればよい。
【００８９】
たとえば、得られるＣＬの硬度を調節し、硬質性または軟質性を付与しようとする場合には、たとえばアルキル基を有する重合性化合物であるアルキル（メタ）アクリレート類、アルキルスチレン類や、スチレンなどの硬度調節モノマーが用いられる。
【００９０】
前記アルキル（メタ）アクリレート類としては、たとえばメチル（メタ）アクリレート、エチル（メタ）アクリレート、イソプロピル（メタ）アクリレート、ｎ−プロピル（メタ）アクリレート、イソブチル（メタ）アクリレート、ｎ−ブチル（メタ）アクリレート、２−エチルヘキシル（メタ）アクリレート、ｎ−オクチル（メタ）アクリレート、ｎ−デシル（メタ）アクリレート、ｎ−ドデシル（メタ）アクリレート、ｔ−ブチル（メタ）アクリレート、ペンチル（メタ）アクリレート、ｔ−ペンチル（メタ）アクリレート、ヘキシル（メタ）アクリレート、ヘプチル（メタ）アクリレート、ノニル（メタ）アクリレート、ステアリル（メタ）アクリレート、シクロペンチル（メタ）アクリレート、シクロヘキシル（メタ）アクリレートなどの直鎖状、分岐鎖状または環状のアルキル（メタ）アクリレート；たとえば２−エトキシエチル（メタ）アクリレート、３−エトキシプロピル（メタ）アクリレート、２−メトキシエチル（メタ）アクリレート、３−メトキシプロピル（メタ）アクリレートなどのアルコキシアルキル（メタ）アクリレート；たとえばエチルチオエチル（メタ）アクリレート、メチルチオエチル（メタ）アリクレートなどのアルキルチオアルキル（メタ）アクリレートなどがあげられる。
【００９１】
前記アルキルスチレン類としては、たとえばα−メチルスチレン；メチルスチレン、エチルスチレン、プロピルスチレン、ブチルスチレン、ｔ−ブチルスチレン、イソブチルスチレン、ペンチルスチレンなどのアルキルスチレン；メチル−α−メチルスチレン、エチル−α−メチルスチレン、プロピル−α−メチルスチレン、ブチル−α−メチルスチレン、ｔ−ブチル−α−メチルスチレン、イソブチル−α−メチルスチレン、ペンチル−α−メチルスチレンなどのアルキル−α−メチルスチレンなどがあげられる。
【００９２】
なお、前記硬度調節モノマーのなかでも、たとえば軟質ＣＬを得ようとする場合には、単独重合体としたときにそのガラス転移温度（以下、Ｔｇという）が４０℃以下となるようなものが好ましく用いられる。また、たとえば硬質ＣＬを得ようとする場合は、単独重合体としたときにそのＴｇが４０℃よりも高いものが好ましく用いられる。さらに、他の重合成分との相溶性や共重合性に優れるという点から、スチレン、アルキル（メタ）アクリレートおよびアルキルスチレンがとくに好ましい。
【００９３】
前記硬度調節モノマーは、単独でまたは２種以上を混合して用いることができ、その量は、目的とするＣＬの材質に応じて適宜調整すればよい。
【００９４】
本発明においては、必要に応じて、従来からＣＬに一般的に用いられている各種の添加剤、たとえば、ＣＬに紫外線吸収能を付与したり、ＣＬを着色するために、重合性または非重合性の紫外線吸収剤、色素、紫外線吸収性色素などを、軟質部および／または硬質部を形成する共重合成分に存在させて共重合させたり、あるいは重合後に添加したりすることも可能である。とくに考えられる配合としては、以下のものがあげられる。
（１）軟質部：紫外線吸収剤            硬質部：色素＋紫外線吸収剤
（２）軟質部：色素＋紫外線吸収剤      硬質部：紫外線吸収剤
【００９５】
紫外線吸収剤としては、たとえば、ベンゾフェノン系紫外線吸収剤およびベンゾトリアゾール系紫外線吸収剤などがあげられる。
【００９６】
ベンゾフェノン系重合性紫外線吸収剤としては、２−ヒドロキシ−４−（メタ）アクリロイルオキシベンゾフェノン、２−ヒドロキシ−４−（メタ）アクリロイルオキシ−５−ｔｅｒｔ−ブチルベンゾフェノン、２−ヒドロキシ−４−（メタ）アクリロイルオキシ−２’，４’−ジクロロベンゾフェノン、２−ヒドロキシ−４−（２’−ヒドロキシ−３’−（メタ）アクリロイルオキシプロポキシ）ベンゾフェノンなどがあげられる。
【００９７】
ベンゾトリアゾール系重合性紫外線吸収剤としては、２−（５−クロロ−２Ｈ−ベンゾトリアゾール−２−イル）−６−（１，１−ジメチルエチル）−４−メチルフェノール、２−（２’−ヒドロキシ−５’−（メタ）アクリロイルオキシエチルフェニル）−２Ｈ−ベンゾトリアゾール、２−（２’−ヒドロキシ−５’−（メタ）アクリロイルオキシエチルフェニル）−５−クロロ−２Ｈ−ベンゾトリアゾール、２−（２’−ヒドロキシ−５’−（メタ）アクリロイルオキシプロピルフェニル）−２Ｈ−ベンゾトリアゾール、２−（２’−ヒドロキシ−５’−（メタ）アクリロイルオキシプロピル−３’−ｔｅｒｔ−ブチルフェニル）−５−クロロ−２Ｈ−ベンゾトリアゾール、２−［２’−ヒドロキシ−５’−（２’’−（メタ）アクリロイルオキシエトキシ）−３’−ｔｅｒｔ−ブチルフェニル］−５−メチル−２Ｈ−ベンゾトリアゾール、２−［２’−ヒドロキシ−５’−（２’’−（メタ）アクリロイルオキシプロポキシ）−３’−ｔｅｒｔ−ブチルフェニル］−５−メチル−２Ｈ−ベンゾトリアゾールなどがあげられる。
【００９８】
これら紫外線吸収剤と同様の化学構造部分を有し、かつ本発明における重合成分と重合しうる官能基を有する重合性紫外線吸収剤を使用することもできる。これらは、単独でまたは２種以上を混合して用いることができる。
【００９９】
色素としては、生体に対する安全性が要求される他はとくに限定はなく、食品および医薬品などの分野で使用されている色素（非重合性色素および重合性色素）が選ばれる。
【０１００】
非重合性色素の具体例としては、たとえば、１，４−ビス［（４−メチルフェニル）アミノ］−９，１０−アントラキノン（Ｄ＆Ｃ  Ｇｒｅｅｎ  Ｎｏ．６）、１−［［４−（フェニルアゾ）フェニル］アゾ］−２−ナフタレノール（Ｄ＆Ｃ  Ｒｅｄ  Ｎｏ．１７）、１−ヒドロキシ−４−［（４−メチルフェニル）アミノ］−９，１０−アントラキノン（Ｄ＆Ｃ  Ｖｉｏｌｅｔ  Ｎｏ．２）、２−（２−キノリル）−１，３−インダンジオン（Ｄ＆Ｃ  Ｙｅｌｌｏｗ  Ｎｏ．１１）、４−［（２，４−ジメチルフェニル）アゾ］−２，４−ジヒドロ−５−メチル−２−フェニル−３Ｈ−ピラゾール−３−オン（Ｃ．Ｉ  Ｓｏｌｖｅｎｔ  Ｙｅｌｌｏｗ  １８）、２−（１，３−ジオキソ−２−インダニル）−３−ヒドロキシキノリン（ＭＡＣＲＯＬＥＸ（商標）Ｙｅｌｌｏｗ−Ｇ）などがあげられる。
【０１０１】
重合性色素の具体例としては、アゾ系重合性色素、アントラキノン系重合性色素、ニトロ系重合性色素、フタロシアニン系重合性色素などがあげられる。
【０１０２】
アゾ系重合性色素としては、１−フェニルアゾ−４−（メタ）アクリロイルオキシナフタレン、１−フェニルアゾ−２−ヒドロキシ−３−（メタ）アクリロイルオキシナフタレン、１−ナフチルアゾ−２−ヒドロキシ−３−（メタ）アクリロイルオキシナフタレン、１−（α−アントリルアゾ）−２−ヒドロキシ−３−（メタ）アクリロイルオキシナフタレン、１−（（４’−フェニルアゾ）フェニル）アゾ−２−ヒドロキシ−３−（メタ）アクリロイルオキシナフタレン、１−（２’，４’−キシリルアゾ）−２−（メタ）アクリロイルオキシナフタレン、１−（ｏ−トリルアゾ）−２−（メタ）アクリロイルオキシナフタレン、２−（ｍ−（メタ）アクリロイルアミド−アニリノ）−４，６−ビス（１’−（ｏ−トリルアゾ）−２’−ナフチルアミノ）−１，３，５−トリアジン、３−（メタ）アクリロイルアミド−４−フェニルアゾフェノール、３−（メタ）アクリロイルアミド−４−（８’−ヒドロキシ−３’，６’−ジスルホ−１’−ナフチルアゾ）−フェノール、３−（メタ）アクリロイルアミド−４−（１’−フェニルアゾ−２’−ナフチルアゾ）−フェノール、２−フェニルアゾ−４−（２−（メタ）アクリロイルオキシエトキシ）−６−ｔｅｒｔ−ブチルフェノール、２−フェニルアゾ−４−（２−（メタ）アクリロイルオキシプロポキシ）−６−ｔｅｒｔ−ブチルフェノール、３−（メタ）アクリロイルアミド−４−（ｐ−トリルアゾ）フェノール、４−フェニルアゾ−７−（メタ）アクリロイルアミド−１−ナフトール、２−（ｍ−ビニルアニリノ）−４−（（ｐ−ニトロフェニルアゾ）−アニリノ）−６−クロロ−１，３，５−トリアジン、２−（１−（ｏ−トリルアゾ）−２’−ナフチルオキシ）−４−（ｍ−ビニルアニリノ）−６−クロロ−１，３，５−トリアジン、２−（ｐ−ビニルアニリノ）−４−（１’−（ｏ−トリルアゾ）−２’−ナフチルアミノ）−６−クロロ−１，３，５−トリアジン、Ｎ−（１’−（ｏ−トリルアゾ）−２’−ナフチル）−３−ビニルフタル酸モノアミド、Ｎ−（１’−（ｏ−トリルアゾ）−２’−ナフチル）−６−ビニルフタル酸モノアミド、３−ビニルフタル酸−（４’−（ｐ−スルホフェニルアゾ）−１’−ナフチル）モノエステル、６−ビニルフタル酸−（４’−（ｐ−スルホフェニルアゾ）−１’−ナフチル）モノエステル、２−アミノ−４−（ｍ−（２’−ヒドロキシ−１’−ナフチルアゾ）アニリノ）−６−イソプロペニル−１，３，５−トリアジン、２−アミノ−４−（Ｎ−メチル−ｐ−（２’−ヒドロキシ−１’−ナフチルアゾ）アニリノ）−６−イソプロペニル−１，３，５−トリアジン、２−アミノ−４−（ｍ−（４’−ヒドロキシ−１’−フェニルアゾ）アニリノ）−６−イソプロペニル−１，３，５−トリアジン、２−アミノ−４−（Ｎ−メチル−ｐ−（４’−ヒドロキシフェニルアゾ）アニリノ）−６−イソプロペニル−１，３，５−トリアジン、２−アミノ−４−（ｍ−（３’−メチル−１’−フェニル−５’−ヒドロキシ−４’−ピラゾリルアゾ）アニリノ）−６−イソプロペニル−１，３，５−トリアジン、２−アミノ−４−（Ｎ−メチル−ｐ−（３’−メチル−１’−フェニル−５’−ヒドロキシ−４’−ピラゾリルアゾ）アニリ���）−６−イソプロペニル−１，３，５−トリアジン、２−アミノ−４−（ｐ−フェニルアゾアニリノ）−６−イソプロペニル−１，３，５−トリアジンなどがあげられる。
【０１０３】
アントラキノン系重合性色素としては、１，５−ビス（（メタ）アクリロイルアミノ）−９，１０−アントラキノン、１−アミノ−４−（３’−（メタ）アクリロイルアミノフェニルアミノ）−９，１０−アントラキノン−２−スルホン酸、２−（３’−（メタ）アクリロイルアミド−アニリノ）−４−（３’−（３’’−スルホ−４’’−アミノアントラキノン−１’’−イル）−アミノ−アニリノ）−６−クロロ−１，３，５−トリアジン、２−（３’−（メタ）アクリロイルアミド−アニリノ）−４−（３’−（３’’−スルホ−４’’−アミノアントラキノン−１’’−イル）−アミノ−アニリノ）−６−ヒドラジノ−１，３，５−トリアジン、１−（４’−ビニルベンゾイルアミド）−９，１０−アントラキノン、４−アミノ−１−（４’−ビニルベンゾイルアミド）−９，１０−アントラキノン、５−アミノ−１−（４’−ビニルベンゾイルアミド）−９，１０−アントラキノン、８−アミノ−１−（４’−ビニルベンゾイルアミド）−９，１０−アントラキノン、４−ニトロ−１−（４’−ビニルベンゾイルアミド）−９，１０−アントラキノン、４−ヒドロキシ−１−（４’−ビニルベンゾイルアミド）−９，１０−アントラキノン、１−（３’−ビニルベンゾイルアミド）−９，１０−アントラキノン、１−（２’−ビニルベンゾイルアミド）−９，１０−アントラキノン、１−（４’−イソプロペニルベンゾイルアミド）−９，１０−アントラキノン、１−（３’−イソプロペニルベンゾイルアミド）−９，１０−アントラキノン、１−（２’−イソプロペニルベンゾイルアミド）−９，１０−アントラキノン、１，４−ビス−（４’−ビニルベンゾイルアミド）−９，１０−アントラキノン、１，４−ビス−（４’−イソプロペニルベンゾイルアミド）−９，１０−アントラキノン、１，５−ビス−（４’−ビニルベンゾイルアミド）−９，１０−アントラキノン、１，５−ビス−（４’−イソプロペニルベンゾイルアミド）−９，１０−アントラキノン、１−メチルアミノ−４−（３’−ビニルベンゾイルアミド）−９，１０−アントラキノン、１−メチルアミノ−４−（４’−ビニルベンゾイルオキシエチルアミノ）−９，１０−アントラキノン、１−アミノ−４−（３’−ビニルフェニルアミノ）−９，１０−アントラキノン−２−スルホン酸、１−アミノ−４−（４’−ビニルフェニルアミノ）−９，１０−アントラキノン−２−スルホン酸、１−アミノ−４−（２’−ビニルベンジルアミノ）−９，１０−アントラキノン−２−スルホン酸、１−（β−エトキシカルボニルアリルアミノ）−９，１０−アントラキノン、１−（β−カルボキシアリルアミノ）−９，１０−アントラキノン、１，５−ジ−（β−カルボキシアリルアミノ）−９，１０−アントラキノン、１−（β−イソプロポキシカルボニルアリルアミノ）−５−ベンゾイルアミド−９，１０−アントラキノン、２，４−ビス−（（４’’−メトキシアントラキノン−１’’−イル）−アミノ）−６−（３’−ビニルアニリノ）−１，３，５−トリアジン、２−（２’−ビニルフェノキシ）−４−（４’−（３’’−スルホ−４’’−アミノアントラキノン−１’’−イル−アミノ）−アニリノ）−６−クロロ−１，３，５−トリアジンな���があげられる。
【０１０４】
ニトロ系重合性色素としては、ｏ−ニトロアニリノメチル（メタ）アクリレートなどがあげられる。
【０１０５】
フタロシアニン系重合性色素としては、（メタ）アクリロイル化テトラアミノ銅フタロシアニン、（メタ）アクリロイル化（ドデカノイル化テトラアミノ銅フタロシアニン）などがあげられる。
【０１０６】
紫外線吸収性色素としては、２，４−ジヒドロキシ−３−（Ｐ−（メタ）アクリロイルオキシメチルフェニルアゾ）ベンゾフェノン、２，４−ジヒドロキシ−５−（ｐ−（メタ）アクリロイルオキシメチルフェニルアゾ）ベンゾフェノン、２，４−ジヒドロキシ−３−（ｐ−（メタ）アクリロイルオキシエチルフェニルアゾ）ベンゾフェノン、２，４−ジヒドロキシ−５−（ｐ−（メタ）アクリロイルオキシエチルフェニルアゾ）ベンゾフェノン、２，４−ジヒドロキシ−３−（ｐ−（メタ）アクリロイルオキシプロピルフェニルアゾ）ベンゾフェノン、２，４−ジヒドロキシ−５−（ｐ−（メタ）アクリロイルオキシプロピルフェニルアゾ）ベンゾフェノン、２，４−ジヒドロキシ−３−（ｏ−（メタ）アクリロイルオキシメチルフェニルアゾ）ベンゾフェノン、２，４−ジヒドロキシ−５−（ｏ−（メタ）アクリロイルオキシメチルフェニルアゾ）ベンゾフェノン、２，４−ジヒドロキシ−３−（ｏ−（メタ）アクリロイルオキシエチルフェニルアゾ）ベンゾフェノン、２，４−ジヒドロキシ−５−（ｏ−（メタ）アクリロイルオキシエチルフェニルアゾ）ベンゾフェノン、２，４−ジヒドロキシ−３−（ｏ−（メタ）アクリロイルオキシプロピルフェニルアゾ）ベンゾフェノン、２，４−ジヒドロキシ−５−（ｏ−（メタ）アクリロイルオキシプロピルフェニルアゾ）ベンゾフェノン、２，４−ジヒドロキシ−３−（ｐ−（Ｎ，Ｎ−ジ（メタ）アクリロイルオキシエチルアミノ）フェニルアゾ）ベンゾフェノン、２，４−ジヒドロキシ−５−（ｐ−Ｎ，Ｎ−ジ（メタ）アクリロイルオキシエチルアミノ）フェニルアゾ）ベンゾフェノン、２，４−ジヒドロキシ−３−（ｏ−Ｎ，Ｎ−ジ（メタ）アクリロイルオキシエチルアミノ）フェニルアゾ）ベンゾフェノン、２，４−ジヒドロキシ−５−（ｏ−（Ｎ，Ｎ−ジ（メタ）アクリロイルオキシエチルアミノ）フェニルアゾ）ベンゾフェノン、２，４−ジヒドロキシ−３−（ｐ−（Ｎ−エチル−Ｎ−（メタ）アクリロイルオキシエチルアミノ）フェニルアゾ）ベンゾフェノン、２，４−ジヒドロキシ−５−（ｐ−（Ｎ−エチル−Ｎ−（メタ）アクリロイルオキシエチルアミノ）フェニルアゾ）ベンゾフェノン、２，４−ジヒドロキシ−３−（ｏ−（Ｎ−エチル−Ｎ−（メタ）アクリロイルオキシエチルアミノ）フェニルアゾ）ベンゾフェノン、２，４−ジヒドロキシ−５−（ｏ−（Ｎ−エチル−Ｎ−（メタ）アクリロイルオキシエチルアミノ）フェニルアゾ）ベンゾフェノン、２，４−ジヒドロキシ−３−（ｐ−（Ｎ−エチル−Ｎ−（メタ）アクリロイルアミノ）フェニルアゾ）ベンゾフェノン、２，４−ジヒドロキシ−５−（ｐ−（Ｎ−エチル−Ｎ−（メタ）アクリロイルアミノ）フェニルアゾ）ベンゾフェノン、２，４−ジヒドロキシ−３−（ｏ−（Ｎ−エチル−Ｎ−（メタ）アクリロイルアミノ）フェニルアゾ）ベンゾフェノン、２，４−ジヒドロキシ−５−（ｏ−（Ｎ−エチル−Ｎ−（メタ）アクリロイルアミノ）フェニルアゾ）ベンゾフェノン、２，４−ジヒドロキシ−３−（ｐ−スチレノアゾ）ベンゾフェノン、２，４−ジヒドロキシ−５−（ｐ−スチレノアゾ）ベンゾフェノン、２−ヒドロキシ−４−（ｐ−スチレノアゾ）安息香酸フェニルなどの重合性紫外線吸収性色素などがあげられる。これらは単独で用いてもよく、２種以上を併用してもよい。
【０１０７】
前記モノマー成分と架橋剤の混合物中の含有量は、軟質部および硬質部で同一でも、異なってもよいが、材料の厚さに大きく影響されることなどを考慮して、通常、モノマー成分と架橋剤の混合物１００重量部に対して、紫外線吸収剤にあっては、０．０１〜１重量部、色素および紫外線吸収性色素にあっては、０．００１〜０．１重量部であることが望ましい。しかし、目的とするＣＬの用途に応じて適宜調整すればよく、とくに限定されるものではない。
【０１０８】
紫外線吸収剤および色素の含有量が過大となると、ＣＬの機械的強度などが低下する恐れがあり、また、透明性が低下する問題も生じる。さらに、ＣＬを、生体組織に接触せしめて使用する場合にあっては、紫外線吸収剤、色素および紫外線吸収性色素の毒性も考慮して、その含有量を調整しなければならない。
【０１０９】
また、得られるＣＬの機械的強度や耐久性（形状安定性）を向上させ、ＣＬに耐水性、耐溶媒性を付与させようとする場合には、共重合可能な不飽和二重結合を２以上有する多官能性重合性化合物である架橋性モノマーを用いることが好ましい。
【０１１０】
架橋性モノマーとしては、たとえばエチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、アリル（メタ）アクリレート、ビニル（メタ）アクリレート、トリメチロールプロパントリ（メタ）アクリレート、メタクリロイルオキシエチルアクリレート、ジビニルベンゼン、ジアリルフタレート、アジピン酸ジアリル、トリアリルイソシアヌレート、α−メチレン−Ｎ−ビニルピロリドン、４−ビニルベンジル（メタ）アクリレート、３−ビニルベンジル（メタ）アクリレート、２，２−ビス（ｐ−（メタ）アクリロイルオキシフェニル）ヘキサフルオロプロパン、２，２−ビス（ｍ−（メタ）アクリロイルオキシフェニル）ヘキサフルオロプロパン、２，２−ビス（ｏ−（メタ）アクリロイルオキシフェニル）ヘキサフルオロプロパン、２，２−ビス（ｐ−（メタ）アクリロイルオキシフェニル）プロパン、２，２−ビス（ｍ−（メタ）アクリロイルオキシフェニル）プロパン、２，２−ビス（ｏ−（メタ）アクリロイルオキシフェニル）プロパン、１，４−ビス（２−（メタ）アクリロイルオキシヘキサフルオロイソプロピル）ベンゼン、１，３−ビス（2-（メタ）アクリロイルオキシヘキサフルオロイソプロピル）ベンゼン、１，２−ビス（２−（メタ）アクリロイルオキシヘキサフルオロイソプロピル）ベンゼン、１，４−ビス（２−（メタ）アクリロイルオキシイソプロピル）ベンゼン、１，３−ビス（２−（メタ）アクリロイルオキシイソプロピル）ベンゼン、１，２−ビス（２−（メタ）アクリロイルオキシイソプロピル）ベンゼンなどがあげられる。
【０１１１】
前記架橋性モノマーのなかでは、他の重合成分との相溶性にすぐれ、得られるＣＬの機械的強度や耐久性（形状安定性）を向上させる効果が大きいという点から、エチレングリコールジ（メタ）アクリレートおよび４−ビニルベンジル（メタ）アクリレートがとくに好ましい。
【０１１２】
前記架橋性モノマーは、単独でまたは２種以上を混合して用いることができ、その量は、目的とするＣＬの性質に応じて適宜調整すればよいが、かかる架橋性モノマーを用いるばあいには、とくに耐久性（形状安定性）を向上させる効果を充分に発現させるために、重合成分の０．０１重量％以上、なかんづく０．５重量％以上とすることが好ましく、またＣＬが脆くなるおそれをなくすために、重合成分の１５重量％以下、なかんづく１２重量％以下とすることが好ましい。
【０１１３】
本発明では、前記モノマー混合物を、所望量調整し、これにラジカル重合開始剤を添加して通常の方法で重合させることにより、重合体を得ることができる。
【０１１４】
前記通常の方法とは、たとえば、ラジカル重合開始剤を添加したのち、室温〜約１３０℃の温度範囲で徐々に加熱するか、マイクロ波、紫外線、放射線（γ線）などの電磁波を照射して重合を行う方法である。加熱重合させる場合には、段階的に昇温させてもよい。重合は、塊状重合法によってなされても良いし，溶媒などを用いた溶液重合法によってもなされてもよく、またその他の方法によってなされてもよい。
【０１１５】
前記ラジカル重合開始剤の代表例としては、たとえば、アゾビスイソブチロニトリル、アゾビスジメチルバレロニトリル、ベンゾイルパーオキサイド、ｔ−ブチルハイドロパーオキサイド、クメンハイドロパーオキサイドなどがあげられ、これらは単独でまたは２種以上を混合して用いることができる。なお、光線などを利用して重合させる場合には、光重合開始剤や増感剤をさらに添加することが好ましい。前記重合開始剤や増感剤の量は、重合成分全量１００重量部に対して約０．０１〜２重量部、なかんづく約０．０１〜１重量部であることが好ましい。
【０１１６】
軟質部形成モノマー混合物には、硬質部と周縁部の膨張差による変形を抑制するために、所望量の水溶性固体不活性物質または水を軟質部形成モノマー混合物に添加し重合するのが好ましい。
水溶性固体不活性物質としては、
（１）平均分子量１，０００〜１００，０００のポリエチレングリコール、ポリプロピレングリコール、ポリブチレングリコール、
（２）平均分子量１，０００〜１００，０００のポリオキシエチレングリコール、ポリオキシプロピレングリコール、ポリオキシブチレングリコール、
（３）ベンゾイック酸、ドルイック酸、ナプソイック酸、
（４）平均分子量１００〜１００，０００のポリオキシエチレングリコール、ポリオキシプロピレングリコール、ポリオキシブチレングリコールのエステルまたはエーテル、
（５）石けん、表面活性剤、
（６）ポリビニルピロリドン、ポリビニルカプロラクタム、ポリビニルピペリドン、
（７）Ｎ−アセチルポリエチレンイミン、
（８）ポリ−Ｎ−ビニルイミドゾール、ポリ−Ｎ−ビニルサクシンイミド、ポリ−Ｎ−ビニルグルタールイミド、
などがあげられる。
【０１１７】
ＣＬ形状加工後のＣＬ（重合体）から水溶性固体不活性物質の除去容易性、ＣＬ形状への切削加工性の点から、平均分子量が、好ましくは１，０００〜１０，０００、さらに好ましくは２，０００〜６，０００である水溶性固体不活性物質が好ましい。水溶性固体不活性物質の平均分子量が１，０００未満であると、切削加工性が低下する傾向がある。平均分子量が１０，０００をこえると、ＣＬ形状加工後のＣＬ（重合体）から水溶性固体不活性物質の除去容易性が低下する傾向がある。
【０１１８】
また、水溶性固体不活性物質としては、容易にモノマー混合物に溶解し、かつ重合後除去が容易である点から、前記平均分子量を有するポリエチレングリコール、ポリプロピレングリコールまたはポリブチレングリコールが好ましく、さらにはポリエチレングリコールが好ましい。
【０１１９】
水溶性固体不活性物質の軟質部を形成するモノマー混合物への配合量は、軟質部形成モノマー混合物を重合して得られた重合体の含水率相当分程度、すなわち軟質部形成モノマー混合物を重合して得られた重合体の含水率より重合体に含ませることが可能な飽和水の体積を算出し、水溶性固体不活性物質の比重を考慮して算出する。
【０１２０】
軟質部形成モノマー混合物に添加する水溶性固体不活性物質の重量は、下記式より求めることができる。この式により得られた不活性物質の重量（ｇ）±２０％程度が好ましく、不活性物質の重量（ｇ）±１５％がより好ましい。この範囲外のとき、水溶性固体不活性物質を除去した際、軟質部の形状が変化し、所望のＣＬ形状が得られなくなる傾向がある。
共重合体の含水率（％）
＝｛（水溶性固体不活性物質の重量／水溶性固体不活性物質の比重）
／［軟質部の重量＋（水溶性固体不活性物質の重量／水溶性固体不活性物質の比重）］｝
×１００
【０１２１】
水溶性固体不活性物質の除去方法としては、ＣＬ形状に加工後、水などの溶媒に浸漬することにより、水溶性固体不活性物質を抽出し除去する。
【０１２２】
本発明のＣＬは、たとえば、
（ａ）軟質部として、少なくとも１種類の親水性モノマーを含むモノマー混合物を重合して円柱状の共重合体を得る工程、
（ｂ）得られた共重合体に、外径と同心の孔を貫通させる工程、
（ｃ）該貫通孔において、少なくとも１種類のシリコーン含有モノマーおよび少なくとも１種類の該軟質部材料に共通した親水性モノマーを含むモノマー混合物を重合させる工程、および
（ｄ）得られた共重合体をＣＬ形状に切削加工する工程、
からなる製造方法により製造することができる。
【０１２３】
前記工程（ａ）、（ｂ）および（ｃ）について、外径と同心の貫通孔を有する円柱状の軟質部（共重合体）を予め得ておいて、硬質部形成モノマー混合物を、その貫通孔に充填して貫通孔の中で重合させる。この操作によって、軟質部を構成する共重合体に硬質形成モノマー混合物が含浸し、含浸した状態で共重合することができるので、軟質部と硬質部との接合部の強度を向上させることができ、また、軟質部の外径を基準にしてすべての加工が可能なため、硬質部の中心出しが容易となる。逆に、予め得た硬質部の存在下で軟質部形成モノマー混合物を共重合させる場合、軟質部形成モノマー混合物は、硬質部に含浸することができず、接合部の強度を向上させることができない。また、得られた硬質部を成形型内で中心出しする必要があり、煩雑な操作が必要となる。
【０１２４】
また、本発明のＣＬは、特開２０００−３４３５３９号に記載の多種材コンタクトレンズブランクの成形型および製造方法を用いて製造することもできる。
【０１２５】
この成形型を用いることで、複数の重合体にてレンズの所定部位がそれぞれ構成されて、一体的なコンタクトレンズ形状を呈する多種材コンタクトレンズを与える材料であって、それら複数の重合体が一体的に積層されてなる多種材コンタクトレンズブランクを成形することができる。
【０１２６】
この成形型は、（ａ）該コンタクトレンズブランクの一方の側の面を成形する成形キャビティ面を有する下型と、（ｂ）該下型との間で、または該下型の前記成形キャビティ面上に成形した前記複数の重合体のうちの少なくとも１つとの間で、該複数の重合体の残りのもののうちの１つを成形する中間成形キャビティを形成する型であって、該中間成形キャビティ内での重合にて成形される重合体に対して、該成形される重合体とは異なる重合体を与える原料モノマー配合液が収容される凹所を形成する凸部を有し、且つ該中間成形キャビティ内での該重合体の成形の後に除去せしめられ得るように構成された、少なくとも１つの中間型と、（ｃ）該少なくとも１つの中間型を用いて成形された重合体を成形キャビティ面上に有する前記下型に対して組み合わされ、該重合体に形成された前記凹所を覆蓋して、該凹所内での前記原料モノマー配合液の重合によって、前記コンタクトレンズブランクの他方の側の面の少なくとも一部を成形する上型とを含むことを特徴としている。
【０１２７】
つぎに、本発明のＣＬを実施例に基づいてさらに詳細に説明するが、本発明はかかる実施例のみに限定されるものではない。
【０１２８】
（材料）
ＳｉＳｔ：トリス（トリメチルシロキシ）シリルスチレン
Ｈｅｘａ−ＦＩＰＭＡ：ヘキサフルオロイソプロピルメタクリレート
ＶＢＭＡ：ビニルベンジルメタクリレート
３ＦＥＭＡ：トリフルオロエチルメタクリレート
ＭＭＡ：メチルメタアクリレート
ＨＥＭＡ：２−ヒドロキシエチルメタクリレート（親水性モノマー）
ＨＯＢ：ヒドロキシブチルメタクリレート（親水性モノマー）
Ｎ−ＶＰ：Ｎ−ビニルピロリドン（親水性モノマー）
ＭＡＡ：メタクリル酸（親水性モノマー）
ＥＤＭＡ：エチレングリコールジメタクリレート
Ｖ−６５：２，２’−アゾビス（２，４−ジメチルバレロニトリル）
ＰＥＧ  ＃４０００：ポリエチレングリコール（平均分子量：２７００〜３５００；ナカライテクス株式会社製）
【０１２９】
実施例１〜８および比較例１〜３
表１にしたがって、軟質部形成モノマー混合物に、直径１５ｍｍ、厚さ５ｍｍのブランクスを形成し得るポリプロピレン（ＰＰ）製カッブ（凹形状）に注入し、ポリエチレンテレフタレート製フィルム（ＰＥＴフィルム）でふたをし、熱風循環乾燥器中で、６０℃で１時間、８０℃で１時間保持し重合し、その後、８０℃で１時間歪み取りを行った。
【０１３０】
得られた直径１５ｍｍ、厚さ５ｍｍの軟質部ブランクスの一方端をチャックで把持し、他方端の軟質部の外径を１３ｍｍに加工、外径加工済みの他方端にポリメチルメタアクリレート（ＰＭＭＡ）製治具を接着させた。ＰＭＭＡ製治具をチャックで把持し、残りの部分を加工し、軟質部の外径を１３ｍｍにした。
【０１３１】
さらに、直径１３ｍｍの軟質部と同心の直径８ｍｍの貫通孔を作製（ＰＭＭＡ製治具も貫通）して、治具の他方端をすり鉢状に加工した。
【０１３２】
加工されたブランクスの底部にＰＥＴフィルムを敷いたのちに、表１にしたがい、硬質部形成モノマー混合物を、軟質部における貫通孔およびすり鉢形状部に注入し、ＰＥＴフィルムでふたをした。ついで、熱風循環乾燥器中で、３５℃で４時間、さらに１０℃／時間の昇温速度で１１０℃まで昇温させ、１１０℃で３０分間保持したのち、常温まで徐冷した。
【０１３３】
前記ＰＭＭＡ製治具をチャックしてＣＬの内面側を切削加工し、内面側に別途ＰＭＭＡ製内面側治具を接着させたのちＰＭＭＡ製治具を脱離させた。ついで、ＰＭＭＡ製内面治具をチャックして、ＣＬの外面側を切削加工したのち、ＰＭＭＡ製内面治具を脱離させた。切削加工の終了したＣＬを６０℃の蒸留水中に６０時間浸漬させ、溶出物を処理した。さらに、生理食塩水に１日浸漬させた。
【０１３４】
（試験方法）
作製したＣＬについて、以下の評価を実施した。
＜軟質部の含水率＞
軟質部の含水率は、表１に記載の軟質部形成モノマー混合物を重合して得られた共重合体の「含水前の重合体の重量」と、２０℃の蒸留水中で充分に含水させた「含水後の重合体の重量」を秤量し、下記の式により算出した。
含水率（％）
＝［（含水後の重合体の重量−含水前の重合体の重量）
／含水後の重合体の重量］×１００
【０１３５】
＜硬質部と軟質部の接合部＞
得られたＣＬを充分に吸水させた状態において、こすり洗いによるレンズ洗浄をした際の硬質部と軟質部の剥離状態を観察して、以下の評価基準にしたがって評価した。
○：硬質部と軟質部が剥離しなかった場合
×：硬質部と軟質部が剥離した場合
【０１３６】
＜接合部の膨らみ＞
前記＜硬質部と軟質部の接合部＞において試験された結果、硬質部と軟質部との接合部に充分な強度を有していたＣＬ（評価が○のＣＬ）を充分に吸水させて、実体顕微鏡（株式会社ニコン製ＳＭＺ−１０）において５０倍程度の倍率で観察し、以下の評価基準にしたがって評価した。
有：接合部に膨らみを見出した場合
無：膨らみが見られない場合
【０１３７】
【表１】
0004402691.tif 000009